(57)【要約】【課題】従来の陰極より低い水素発生過電圧で、アルカリ水電解により水素を発生することができ、かつ耐久性に優れる水素発生用電極を提供する。【解決手段】導電性基材と該導電性基材の上に形成された触媒層とを有し、該触媒層中に白金を含有する水素発生用電極であって、該白金の（１１１）面におけるＸ線回折による結晶子径が２００Å以下であり、かつ該白金の（２２０）面及び（３１１）面の結晶相存在割合が１〜１５％である水素発生用電極。【選択図】図１
2018123391.tif 000002
【特許請求の範囲】
【請求項１】
導電性基材と該導電性基材の上に形成された触媒層とを有し、該触媒層中に白金を含有する水素発生用電極であって、該白金の（１１１）面におけるＸ線回折による結晶子径が２００Å以下であり、かつ該白金の（２２０）面及び（３１１）面の結晶相存在割合が１〜１５％である水素発生用電極。
【請求項２】
前記白金のＸ線回折による（１１１）面の結晶相存在割合が４０％以上である請求項１に記載の水素発生用電極。
【請求項３】
前記白金のＥＣＳＡ（電気化学活性比表面積）が５ｍ２／ｇ以上である請求項１または２に記載の水素発生用電極。
【請求項４】
前記触媒層におけるアルカリ成分の含有量が５０ｐｐｍ以上である請求項１〜３のいずれか１項に記載の水素発生用電極。
【請求項５】
前記アルカリ成分がカリウムである請求項１〜４のいずれか１項に記載の水素発生用電極。
【請求項６】
アルカリ水電解用である請求項１〜５のいずれか１項に記載の水素発生用電極。
【請求項７】
導電性基材と該導電性基材の上に形成された触媒層とを有し、該触媒層中に白金を含有する水素発生用電極の製造方法であって、
白金を含むめっき浴を用いて該導電性基材を電気めっき法によりめっき処理し、該導電性基材上に該白金をめっき浴から電析させるめっき処理工程を含み、
該めっき浴が、アルカリ成分を４０〜７０ｇ／Ｌ含み、かつ
該めっき処理時の該めっき浴の温度が、２０℃〜６０℃の範囲内である
ことを特徴とする前記製造方法。
【請求項８】
前記アルカリ成分がカリウムである請求項７に記載の水素発生用電極の製造方法。
【発明の詳細な説明】
【技術分野】
【０００１】
本発明は、アルカリ水電解に用いる水素発生用電極およびその製造方法に関する。
【背景技術】
【０００２】
水素は貯蔵及び輸送に適し、環境負荷が小さいエネルギー源として関心が集まっている。現在、水素は主に化石燃料の水蒸気改質などにより製造されているが、地球温暖化及び化石燃料枯渇問題の観点から、再生可能エネルギーを動力源に用いた水電解の重要性が増してきている。
【０００３】
水電解は、アルカリ水電解、固体高分子型水電解及び水蒸気電解の３つに大きく分けられる。固体高分子型水電解の電解質には、プロトン導電性のフッ素樹脂系イオン交換膜が用いられ、電極には、白金、白金系合金又は白金担持カーボン等白金系の材料が用いられている。固体高分子型電解はアルカリ水電解に比べ高効率であるが、部材コストが高いため、大型化しにくい。
【０００４】
水蒸気電解は７００〜８００℃程度の水蒸気を電気分解して水素を製造する技術であり、電解質として、セラミックからなる固体酸化物が使用される。高温であるため、低温動作の他の水電解システムに比べ高効率が期待できるが、使用できる環境が限定されている。また、研究開発中の技術であり、実用化には課題が多く残っている。
【０００５】
一方、アルカリ水電解の電解質には高濃度アルカリ水溶液が用いられている。アルカリ水電解は、高価な貴金属触媒を使用することなく、アルカリ水を電気分解することで、安価に安定して水素を得られる方法として期待されている。アルカリ水電解は大規模な水素製造に適しており、大型化されている食塩電解装置の技術を活かすことができる。アルカリ水電解は高効率化が課題とされており、対応策として電極の改善が挙げられている。
【０００６】
アルカリ水電解の両極における電極反応は以下のとおりである。
陽極反応：２ＯＨ−→Ｈ２Ｏ＋１／２Ｏ２＋２ｅ−      （１）
陰極反応：２Ｈ２Ｏ＋２ｅ−→Ｈ２＋２ＯＨ−          （２）
アルカリ水電解に用いられている陰極には、ソーダ電解に用いられている白金族系の焼成電極、又はニッケルメッキした鉄電極若しくはニッケル系金属電極のようなニッケル系材料が用いられている（特許文献１、並びに非特許文献１及び２）。
【先行技術文献】
【特許文献】
【０００７】
【特許文献１】特開２００８−２４０００１号公報
【非特許文献】
【０００８】
【非特許文献１】平成２５年度特許出願動向調査報告書（概要）  電解式水素製造及びその周辺技術、特許庁、ｐ．２４
【非特許文献２】水素エネルギーシステム、Ｖｏｌ．３６、Ｎｏ．１（２００１）
【発明の概要】
【発明が解決しようとする課題】
【０００９】
しかしながら、従来の陰極は、水素発生過電圧が高く、電極寿命が短いという問題がある。焼成電極は、負の電位において酸化状態が還元されるため、水素発生過電圧が高くなると考えられる。また従来の陰極は、電解を繰り返すとアルカリ水溶液に白金が溶出してしまい、耐久性に劣るという問題もある。
【００１０】
したがって、本発明は、従来の陰極より低い水素発生過電圧で、アルカリ水電解により水素を発生することができ、かつ耐久性に優れる水素発生用電極およびその製造方法を提供することを目的とする。
【課題を解決するための手段】
【００１１】
本発明者らは鋭意研究を重ねた結果、触媒層に含まれる白金のＸ線回折による結晶子径が特定範囲である水素発生用電極は、従来の陰極より低い水素発生過電圧で水素を発生することができ、また耐久性に優れることを見出した。また、このような水素発生用電極は、導電性基材を電気めっき法によりめっき処理し、その際のめっき浴のアルカリ成分濃度およびめっき浴温度を特定範囲にすることにより得られることを見出した。
【００１２】
すなわち本発明は、以下の通りである。
１．導電性基材と該導電性基材の上に形成された触媒層とを有し、該触媒層中に白金を含有する水素発生用電極であって、該白金の（１１１）面におけるＸ線回折による結晶子径が２００Å以下であり、かつ該白金の（２２０）面及び（３１１）面の結晶相存在割合が１〜１５％である水素発生用電極。
２．前記白金のＸ線回折による（１１１）面の結晶相存在割合が４０％以上である前記１に記載の水素発生用電極。
３．前記白金のＥＣＳＡ（電気化学活性比表面積）が５ｍ２／ｇ以上である前記１または２に記載の水素発生用電極。
４．前記触媒層におけるアルカリ成分の含有量が５０ｐｐｍ以上である前記１〜３のいずれか１に記載の水素発生用電極。
５．前記アルカリ成分がカリウムである前記１〜４のいずれか１項に記載の水素発生用電極。
６．アルカリ水電解用である前記１〜５のいずれか１項に記載の水素発生用電極。
７．導電性基材と該導電性基材の上に形成された触媒層とを有し、該触媒層中に白金を含有する水素発生用電極の製造方法であって、
白金を含むめっき浴を用いて該導電性基材を電気めっき法によりめっき処理し、該導電性基材上に該白金をめっき浴から電析させるめっき処理工程を含み、
該めっき浴が、アルカリ成分を４０〜７０ｇ／Ｌ含み、かつ
該めっき処理時の該めっき浴の温度が、２０℃〜６０℃の範囲内である
ことを特徴とする前記製造方法。
８．前記アルカリ成分がカリウムである前記７に記載の水素発生用電極の製造方法。
【発明の効果】
【００１３】
本発明の水素発生用電極は、従来の水素発生用電極と比較して、触媒層に含まれる白金の（１１１）面におけるＸ線回折による結晶子径が２００Å以下であり、かつ該白金の（２２０）面及び（３１１）面の結晶相存在割合が１〜１５％であるため、アルカリ水電解における水素発生過電圧が低く、またアルカリ水溶液への白金の溶出が抑制され耐久性が高い。したがって、本発明の水素発生用電極をアルカリ水電解に用いることにより、電極活性を大幅に向上させ、大きい電流密度でも触媒量を低減することができ、なおかつ耐久性に優れるため、水素製造のコストを低減することができる。
【図面の簡単な説明】
【００１４】
【図１】図１は、実施例１〜２および比較例１〜２で作製した水素発生用電極のＳＥＭ像、結晶子径、結晶相存在割合、ＥＣＳＡ、電極の電位の結果を示す図である。
【図２】図２は、実施例１で作製した電極のＸ線回折法による解析の結果を示す図である。
【図３】図３は、実施例１、実施例２、比較例１で作製した電極のＸ線回折法による解析の結果を示す図である。
【図４】図４は、実施例１、実施例２、比較例１で作製した電極の電気化学測定結果を示す図である。
【図５】図５は、比較例３で作製した水素発生用電極のＳＥＭ像、結晶子径、結晶相存在割合、ＥＣＳＡ、電極の電位の結果を示す図である。
【図６】図６は、実施例１、実施例２、比較例３で作製した電極の電気化学測定結果を示す図である。
【図７】図７は、実施例１、比較例３で作製した電極のＸ線回折法による解析の結果を示す図である。
【発明を実施するための形態】
【００１５】
以下、本発明を詳細に説明する。本発明は、導電性基材と該導電性基材の上に形成された触媒層とを有し、該触媒層中に白金を含有する水素発生用電極であって、該白金の（１１１）面におけるＸ線回折による結晶子径が２００Å以下であり、（２２０）面及び（３１１）面の結晶相存在割合が１〜１５％である水素発生用電極を提供する。
【００１６】
本発明の水素発生用電極が有する触媒層とは、導電性基材上に形成された、水素発生過電圧を低減する機能を有する層を意味する。触媒層には白金が含有される。
【００１７】
触媒層における白金の含有量は、コスト面及び耐久性の観点から、１〜５０ｇ／ｍ２であることが好ましく、より好ましくは５〜２０ｇ／ｍ２であり、さらに好ましくは５〜１５ｇ／ｍ２である。
【００１８】
触媒層に含まれる白金の（１１１）面におけるＸ線回折による結晶子径は２００Å以下であり、好ましくは１５０Å以下、より好ましくは１２０Å以下である。また白金の（２２０）面及び（３１１）面の結晶相存在割合が１〜１５％であり、好ましくは５〜１５％であり、より好ましくは１０〜１５％である。これらの条件を満たすことにより、反応比表面積が増大するため、水素発生過電圧を低く抑えることができ、また結晶性が高いため耐久性にも優れる。なお白金の（１１１）面の結晶相存在割合は好ましくは４０％以上であり、より好ましくは４５％以上であり、５０％以上が最適である。更に、触媒層に含まれる白金の（２２２）面の結晶相存在割合は、１〜５％であることが好ましく、１〜４％であることがより好ましく、２〜３％であることが更に好ましい。白金の（２２２）面の結晶相存在割合が１〜５％であれば、水素発生過電圧をより低く抑えることができ、また耐久性も向上する。
【００１９】
白金の（１１１）面における結晶子径および白金結晶の配向性を示す各結晶相存在割合は、Ｘ線回折法により求めることができ、（１１１面）における結晶子径は、下式により求めることができる。結晶相存在割合は各ピークの積分強度比より算出する。
結晶子径：Ｄ＝（Κ・λ）／（β・ｃｏｓθ）
Κ：Ｓｈｅｒｒｅｒ定数（＝０．９４）
λ：使用Ｘ線管球の波長
β：結晶子の大きさによる回折線の拡がり
θ：回折角
【００２０】
白金のＸ線回折による（１１１）面の結晶相存在割合は、４０％以上であることが好ましく、より好ましくは４５％以上である。（１１１）面の結晶相存在割合が４０％以上であることにより、水素吸着エネルギーが適度となるため、水素発生過電圧を低く抑えることができる。上限は特に限定されないが、通常８０％以下であることが好ましく、７０％以下であることがより好ましい。（１１１）面の結晶相存在割合が８０％を超えると、耐久性が低下しＰｔが溶出する場合がある。（１１１）面の結晶相存在割合は各白金結晶面の積分強度を算出することにより求める。
【００２１】
白金のＸ線回折による結晶子径及び白金の（２２０）面、（３１１）面、（１１１）面、（２２２）面の結晶相存在割合は、後述する電気めっき法の温度、電流密度、めっき浴のｐＨ及びめっき浴中のアルカリ成分の含有量等の条件を調整することにより調整することができる。具体的な条件としては、下記の製造方法の説明で詳述するが、例えば、電気めっき法の温度を好ましくは２０〜６０℃、電流密度を好ましくは１〜３Ａ／ｄｍ２、より好ましくは２〜３Ａ／ｄｍ２、アルカリ成分の含有量を４０〜７０ｇ／Ｌとする条件が挙げられる。
【００２２】
触媒層に含まれる白金のＥＣＳＡ（Ｅｌｅｃｔｒｏｃｈｅｍｉｃａｌ  Ｓｕｒｆａｃｅ  ａｒｅａ、電気化学活性比表面積）は５ｍ２／ｇ以上であることが好ましく、より好ましくは１０ｍ２／ｇ以上であり、さらに好ましくは１５ｍ２／ｇ以上である。前記触媒層におけるＥＣＳＡが５ｍ２／ｇ以上であることにより、活性点が多いため、水素発生過電圧を低く抑えることができる。
【００２３】
ＥＣＳＡは水素原子吸着波の電気量から下式により算出する。
ＥＣＳＡ［ｃｍ２／ｇ］＝ＱＨ［μＣ］／（２１０［μＣ／ｃｍ２］×白金質量［ｇ］）
ＱＨ：水素吸着電荷量
２１０μＣ／ｃｍ２：白金の単位活性面積当たり吸着電荷量
【００２４】
前記白金のＥＣＳＡは、後述する電気めっき法の温度、電流密度、めっき浴のｐＨ等の条件を調整することにより調整することができる。具体的な条件としては、下記の製造方法の説明で詳述するが、例えば、電気めっき法の温度を好ましくは２０〜６０℃、電流密度を好ましくは１〜３Ａ／ｄｍ２、アルカリ成分の含有量を４０〜７０ｇ／Ｌとする条件が挙げられる。
【００２５】
触媒層におけるアルカリ成分の含有量は５０ｐｐｍ以上であることが好ましく、より好ましくは１００ｐｐｍ以上であり、さらに好ましくは１５０ｐｐｍ以上である。触媒層におけるアルカリ成分の含有量が５０ｐｐｍ以上であることにより、表面が非晶質になるため、水素発生過電圧を低く抑えることができる。上限は特に限定されないが、通常５００ｐｐｍ以下であることが好ましい。触媒層におけるアルカリ成分の含有量は電極を溶解しＩＣＰにより測定することができる。
【００２６】
前記アルカリ成分としては、例えば、カリウム及びナトリウムが挙げられ、耐久性およびめっき安定性の観点から、カリウムが好ましい。
【００２７】
導電性基材としては、例えば、ニッケル、ニッケル合金及びステンレススチールなどを使用できる。しかし、ステンレススチールを高濃度のアルカリ水溶液中で用いた場合、鉄及びクロムが溶出すること、及びステンレススチールの電気伝導性がニッケルの１／１０程度であることを考慮すると、導電性基材としてはニッケルが好ましい。
【００２８】
導電性基材の形状は特に限定されず、目的によって適切な形状を選択することができ、板材、多孔板、エキスパンド形状又はニッケル線を編んで作製したいわゆるウーブンメッシュなどが好ましい。導電性基材の形状については、電解槽における陽極と陰極との距離によって好ましい仕様がある。陽極と陰極とが有限な距離を有する場合には、多孔板又はエキスパンド形状が用いられ、イオン交換膜と電極とが接するいわゆるゼロギャップ電解槽の場合には、細い線を編んだウーブンメッシュなどが用いられる。
【００２９】
本発明の水素発生用電極の製造方法について詳細に説明する。本発明の水素発生用電極は、白金を含むめっき浴を用いて導電性基材を電気めっき法によりめっき処理し、該導電性基材上に該白金をめっき浴から電析させるめっき処理工程を含み、
該めっき浴が、アルカリ成分を４０〜７０ｇ／Ｌ含み、かつ
該めっき処理時の該めっき浴の温度が、２０℃〜６０℃の範囲内である
ことを特徴とする。
【００３０】
導電性基材は、予め表面を粗面化することが好ましい。これは、粗面化によって接触表面積を大きくすることができ、導電性基材と電析物との密着性が向上するためである。粗面化の手段としては特に限定されず公知の方法、例えば、サンドブラスト処理、蓚酸又は塩酸溶液などによりエッチング処理し、水洗及び乾燥して用いることができる。また、導電性基材と電析物の密着性を向上させるために予め下地メッキを施すことが好ましい。
【００３１】
めっき浴の温度は、２０〜６０℃であることが好ましく、より好ましくは２０〜５０℃であり、さらに好ましくは２０〜４０℃である。めっき浴の温度を２０〜６０℃とすることにより、触媒層に含まれる白金の（１１１）面におけるＸ線回折による結晶子径を小さくし、水素発生過電圧を低く抑えることができる。
【００３２】
めっきによる結晶子径への影響は、核生成と結晶成長の速度論で説明することができる。放電は電極表面全体で均一に行われるのではなく、凸部に放電が集中し、その部分に原子が析出する。原子の析出である核生成が結晶成長より優先的に進むと、結晶子径は小さくなり微結晶化する。一方、結晶成長が核生成より優先的に進むと結晶子径が大きくなる。めっき浴の温度を低くすることにより、核生成が結晶成長より優先的に進み、吸着電子やめっき浴中のカチオンの表面拡散距離が小さくなることで、結晶子径が小さくなり、微結晶化すると考えられる。
【００３３】
電流密度は、１〜３Ａ／ｄｍ２とすることが好ましく、より好ましくは２〜２．５Ａ／ｄｍ２である。電流密度を１〜３Ａ／ｄｍ２とすることにより、白金の（１１１）面におけるＸ線回折による結晶子径を小さくし、微結晶化することができ、水素発生過電圧を低く抑えることができる。
【００３４】
電流密度を高くすることにより、単位面積及び時間当たりの放電量が増加し、空間電荷の影響により放電場所が分散し、凸部が増加する。このことにより、核生成が結晶成長より優先的に進み、結晶子径が小さくなり、微結晶化すると考えられる。
【００３５】
めっき浴はアルカリ成分を含有することが好ましい。アルカリ成分としては、例えば、水酸化ナトリウム、水酸化カリウム、塩化カリウム及び水酸化リチウムが挙げられ、中でもカリウムを含むアルカリ成分が好ましい。
【００３６】
めっき浴におけるアルカリ成分の含有量は、４０〜７０ｇ／Ｌが好ましく、４５〜６５ｇ／Ｌがより好ましく、５５〜６０ｇ／Ｌがさらに好ましい。アルカリ成分をこのような含有量に設定することにより、めっき後の触媒層中アルカリ成分量を調整することができる。めっき浴のｐＨは、１１〜１４が好ましく、より好ましくは１２〜１４であり、さらに好ましくは１３〜１４である。
【００３７】
めっき時間、析出速度及びめっき浴中の白金濃度等は特に限定されず、目的に応じて制御することが可能である。めっき後の電極は純水又はイオン交換水を用いて洗浄すればよい。
【００３８】
前記本発明の製造方法により、白金の（１１１）面におけるＸ線回折による結晶子径が２００Å以下であり、かつ該白金の（２２０）面及び（３１１）面の結晶相存在割合が１〜１５％である水素発生用電極が得られる。
【実施例】
【００３９】
以下、本発明を実施例によりさらに説明するが、本発明は下記例に制限されるものではない。
【００４０】
実施例１
Ｎｉ板（幅２ｃｍ、高さ１０ｃｍ）を前処理［サンドブラスト（粒径１５０〜１８０μｍ）し、室温にて１分間超音波洗浄し、３０秒間電解脱脂［１分間１Ｍ塩酸より処理］したものを導電性基材とした。
【００４１】
下記のめっき条件において、めっき温度を３０℃とし、導電性基材を白金担持量が１０ｇ／ｍ２となるようにめっき処理した。得られた水素発生用電極のＳＥＭ像、結晶子径、結晶相存在割合、ＥＣＳＡ、電極の電位を評価した。結果を図１に示す。
【００４２】
（めっき条件）
めっき液：ＥＥＪＡ社製プラチナート１００に対し、下記条件となるように変更を加えたもの。
Ｐｔ濃度：２０ｇ／Ｌ
カリウム濃度：５５ｇ／Ｌ
ｐＨ：１３．８
析出速度：３分間／μｍ（２．５Ａ／ｄｍ２時）
めっき電流密度：２．２Ａ／ｄｍ２
【００４３】
結晶子径は下記式を用いてＸ線回折法により求めた。
結晶子径：Ｄ＝Κλ／βｃｏｓθ
Κ：Ｓｈｅｒｒｅｒ定数（＝０．９４）
λ：使用Ｘ線管球の波長
β：結晶子の大きさによる回折線の拡がり
θ：回折角
【００４４】
ＥＣＳＡは、硫酸水溶液中でＣＶ測定（試料極測定面積：１０ｃｍ２）を行い、下式により水素原子吸着波の電気量からを算出した。
ＥＣＳＡ［ｃｍ２／ｇ］＝ＱＨ［μＣ］／（２１０［μＣ／ｃｍ２］×Ｐｔ質量［ｇ］）
ＱＨ：水素吸着電荷量
２１０μＣ／ｃｍ２：Ｐｔの単位活性面積当たり吸着電荷量
【００４５】
実施例２および比較例１〜２
めっき条件を図１に記載したように変更したこと以外は、実施例１を繰り返した。
【００４６】
図１の結果から分かるように、実施例１〜２の水素発生用電極は、白金の（１１１）面におけるＸ線回折による結晶子径が２００Å以下であり、かつ該白金の（２２０）面及び（３１１）面の結晶相存在割合が１〜１５％であるため、該条件を満たさない比較例１〜２の電極に比べ、アルカリ水電解における水素発生過電圧が低くなることが示唆された。これにより、本発明の水素発生用電極をアルカリ水電解に用いることにより、電極活性を大幅に向上させ、大きい電流密度でも触媒量を低減することができることが分かった。
【００４７】
なお図２に、実施例１で作製した電極のＸ線回折法による解析の結果を示す。
【００４８】
また図３に、実施例１、実施例２、比較例１で作製した電極のＸ線回折法による解析の結果を示す。いずれのめっき浴温度においても白金の各結晶相の存在が確認されるが、比較例１の電極における白金の（１１１）面は、結晶子径が２００Åを超えていた。これにより、アルカリ水電解における水素発生過電圧も高くなることが示唆される。
【００４９】
また図４に、実施例１、実施例２、比較例１で作製した電極の電気化学測定を行った（ｎ＝３）。なお、電気化学測定前に電解脱脂、５０ｍＶ／ｓでＣＶ電位走査を行い、電極表面を毎回洗浄してから使用した。測定条件は以下の通りである。
図４に示すように、低い水素発生過電圧が示された。
【００５０】
（電気化学測定条件）
参照電極：Ａｇ／ＡｇＣｌ
補助電極：Ｐｔ／Ｔｉ
電解質溶液組成：３０ｗｔ％  ＫＯＨ水溶液
温度：室温
測定面積：１ｃｍ２
【００５１】
比較例３
実施例１で調製した導電性基材（Ｎｉ板）の表面に、１０質量％濃度の塩化白金酸水溶液を刷毛塗りし、５００℃、３０分間、大気焼成した。この操作を１０〜１５回程度繰り返し、白金担持量を１０ｇ／ｍ２に調整し、比較例３の水素発生用電極を得た。得られた水素発生用電極のＳＥＭ像、結晶子径、結晶相存在割合、ＥＣＳＡ、電極の電位を実施例１と同様に評価した。結果を図５に示す。
【００５２】
続いて、３０質量％濃度の水酸化カリウム水溶液を８０℃に加温し、そこに実施例１の電極（ただし、白金担持量は１０ｇ／ｍ２）および比較例３の電極を１００時間浸漬した（各ｎ＝２。すなわち実施例１の電極１および電極２、比較例３の電極１および電極２）。浸漬前後における水酸化カリウム水溶液中の白金濃度をＩＣＰにより測定し、該水溶液中への白金の溶出量を調べた。結果を以下に示す。
【００５３】
実施例１の電極１の白金溶出量＝０．０５０ｍｇ
実施例１の電極２の白金溶出量＝０．０４０ｍｇ
比較例３の電極１の白金溶出量＝０．５１２ｍｇ
比較例３の電極２の白金溶出量＝０．６９０ｍｇ
【００５４】
以上の結果から、実施例１の水素発生用電極の白金溶出量は、比較例３で作製したような従来の焼成電極に比べ、約１／１０以下であり、本発明の水素発生用電極の耐久性が証明された。
【００５５】
また、比較例３で作製した電極の電気化学測定を上記と同様に行った（ｎ＝３）。その結果を図６に示す。図６は、図４のグラフに比較例３の結果（符号５）を加えた図である。図６に示すように、本発明の電極は、比較例３で作製したような従来の焼成電極に比べ、低い水素発生過電圧が示された。
【００５６】
また、図７に実施例１、比較例１で作製した電極のＸ線回折法による解析の結果を示す。図７に示すように、本発明の電極（実施例１）、塗布焼成電極（比較例３）ともにＰｔ量は約１０ｇ／ｍ２であるにも関わらずピークの強度が大きく異なっており、本発明の電極は、比較例３で作製したような従来の焼成電極に比べ、結晶性の高いＰｔ触媒層が形成されており、耐久性が高いことがわかった。
【００５７】
なお、実施例１のめっき条件において、カリウム濃度が４０ｇ／Ｌであるめっき浴を用い、実施例１を繰り返したところ、導電性基材に白金めっきが付かなかったことが確認された。
【図１】
2018123391.tif 000003
【図２】
2018123391.tif 000004
【図３】
2018123391.tif 000005
【図４】
2018123391.tif 000006
【図５】
2018123391.tif 000007
【図６】
2018123391.tif 000008
【図７】
2018123391.tif 000009